(57)【要約】【課題】成形工程や焼成中においても着色陶土の接着界面が剥離やひび割れを発生させない市松模様陶器の製造方法を提供する。【解決手段】異なる着色の単色の陶板１，２を交互に積層して積層ブロック３とし、積層ブロックの積層面を切断してストライプ模様陶板３１を形成し、ストライプ模様陶板を四角形幅の１つ分左右交互にずらして積層して市松模様ブロック３５とし、市松模様ブロックの左右両側面のはみ出し部を除去し、市松模様ブロックのストライプ模様を表出する４側面に強化枠陶板５を被覆して強化市松模様ブロック４０とし、強化市松模様ブロックを市松模様の表出する端面に平行にスライス切断して強化市松模様陶板４１を形成し、強化市松模様陶板を焼成する。【選択図】図８
2008126416.tif 000002
【特許請求の範囲】
【請求項１】
市松模様陶器の製造方法であって、
異なる着色の単色の陶板を交互に積層して積層ブロックとし、
該積層ブロックの積層面を切断してストライプ模様陶板を形成し、
該ストライプ模様陶板を四角形幅の１つ分左右交互にずらして積層して市松模様ブロックとし、
該市松模様ブロックの左右両側面のはみ出し部を除去し、
該市松模様ブロックのストライプ模様を表出する４側面に強化枠陶板を被覆して強化市松模様ブロックとし、
該強化市松模様ブロックの市松模様の表出する端面に平行に該強化市松模様ブロックをスライス切断して強化市松模様陶板を形成し、
該強化市松模様陶板を焼成することを特徴とする強化市松模様陶器の製造方法。
【請求項２】
市松模様陶器の製造方法であって、
異なる着色の単色の陶板を交互に積層して積層ブロックとし、
該積層ブロックの積層面を切断してストライプ模様陶板を形成し、
該ストライプ模様陶板を四角形幅の１つ分左右交互にずらして積層して市松模様ブロックとし、
該市松模様ブロックの左右両側面のはみ出し部を除去し、
該市松模様ブロックの市松模様を表出する２端面に強化枠陶板を被覆して端面強化市松模様ブロックとし、
該端面強化市松模様ブロックの側面から見て斜め方向に該端面強化市松模様ブロックをスライス切断して斜め切断陶板を形成し、
該斜め切断陶板を焼成することを特徴とする強化市松模様陶器の製造方法。
【発明の詳細な説明】
【技術分野】
【０００１】
本発明は、市松模様の周囲を強化した強化市松模様陶器の製造方法に関する。
【背景技術】
【０００２】
従来、色違いの四角形を碁盤目状に規則正しく配列した模様を市松模様と称し、各種物品のデザイン、床・壁面タイルの配置、陶器、置物、花器などに適用されている。この市松模様は図１１に示すように、四角形の白色部１１ａ、赤褐色部１１ｂを碁盤目状に配列するとき同色の辺同士は隣接しないように配設したものである。陶器表面にこのような市松模様を適用する場合、着色顔料を使用して表面に描画するか印刷すると、着色境界層１３の剥離や損傷が生じやすい。
そこで図１２に示すように、白色及び赤褐色の四角柱（１２ａ、１２ｂ）の陶土を束ね、細い針金などの切り糸２０を使用して市松模様の端面に並行に切断（スライス切断）して陶板を切り出す方法が一般に用いられている。図１２では、スライス切断するときに、陶土束の市松模様ブロック１４を挟んでその両側に積んだ同じ厚みのスペーサー板１０を、スライス切断した後に次々に取り外すことにより、厚さの等しい市松模様の陶板を形成し皿などの陶器に焼成する。
【０００３】
焼成された陶器は、市松模様柄が表面層のみでなく陶生地内部まで形成されているので、図柄部の剥離や損傷が生じにくいという利点がある。このような市松模様焼成陶板の製造において、白色・赤褐色四角柱の陶土を市松模様ブロックに束ねるとき、四角柱同士が成形工程や焼成時において密着性を保持するように、四角柱の側面に水などを塗布する。
しかしながら、単に陶土表面に水などを塗布する方法では、焼成時において熱歪による接着界面の剥離などの問題があった。このような剥離現象は小型陶器ではあまり問題とされていないが、大皿などの大型陶器においては剥離間隔が大きくなるので欠陥品となる。
【０００４】
例えば、白色陶土と赤褐色陶土とを組み合わせて市松模様にした陶板は、白色陶土と赤褐色陶土の、焼成又は冷却時の熱膨張率又は収縮率の差によって、白色陶土と赤褐色陶土との接着部で剥離やひび割れが生ずるという問題があった。この問題を解決するため、例えば、特開平１１−２０９１６８号公報（特許文献１）においては、有色陶土に熱物性調整剤を混入した改良有色陶土と白色陶土とを接着して焼成するという提案がされている。
【特許文献１】特開平１１−２０９１６８号公報
【発明の開示】
【発明が解決しようとする課題】
【０００５】
しかしながら、熱物性調整剤は熱膨張率を調整する上での一定の効果はあるものの、膨張率などは陶土に含まれる水分量などの他の要因によっても変わるものであり、必ずしも有効な手段とはいえない。また、陶土に熱物性調整剤を混入することは、製品の品質に問題が残る。
そこで本発明は、市松模様を有する陶器において、成形工程や焼成中に、異なる色の陶土間の接着界面に剥離やひび割れを生じさせず、市松模様の周囲を強化した市松模様陶器の製造方法を提供することを課題とする。
【課題を解決するための手段】
【０００６】
本発明の強化市松模様陶器の製造方法は、異なる着色の単色の陶板を交互に積層して積層ブロックとし、該積層ブロックの積層面を切断してストライプ模様陶板を形成し、該ストライプ模様陶板を四角形幅の１つ分左右交互にずらして積層して市松模様ブロックとし、該市松模様ブロックの左右両側面のはみ出し部を除去し、該市松模様ブロックのストライプ模様を表出する４側面に強化枠陶板を被覆して強化市松模様ブロックとし、該強化市松模様ブロックの市松模様を表出する端面に平行に該強化市松模様ブロックをスライス切断して強化市松模様陶板を形成し、該強化市松模様陶板を焼成することを特徴とする。
また、本発明の強化市松模様陶器の製造方法は、異なる着色の単色の陶板を交互に積層して積層ブロックとし、該積層ブロックの積層面を切断してストライプ模様陶板を形成し、該ストライプ模様陶板を四角形幅の１つ分左右交互にずらして積層して市松模様ブロックとし、該市松模様ブロックの左右両側面のはみ出し部を除去し、該市松模様ブロックの市松模様を表出する２端面に強化枠陶板を被覆して端面強化市松模様ブロックとし、該端面強化市松模様ブロックの側面から見て斜め方向に該端面強化市松模様ブロックをスライス切断して斜め切断陶板を形成し、該斜め切断陶板を焼成することを特徴とする。
【発明の効果】
【０００７】
本発明の強化市松模様陶器の製造方法によれば、市松模様の周囲を強化しているので、市松模様陶器の成形工程において、市松模様を構成する四角柱の接着界面が剥離することがない。また、焼成後の市松模様陶器には剥離やひび割れが生じない。
【発明を実施するための最良の形態】
【０００８】
以下、本発明の実施の形態を図面を用いて詳しく説明する。
（実施の形態１）
【０００９】
まず、図１〜図８を用いて、本発明の実施の形態１に係る市松模様陶器の製造方法を詳細に説明する。図１は、本発明の実施の形態１に係る市松模様陶器の素材となる白色陶板（ａ）、赤褐色陶板（ｂ）の斜視図である。図２は、図１の白色・赤褐色陶板を交互に積層した積層ブロックの斜視図である。図３は、図２の積層ブロックをスライス切断してストライプ模様陶板を形成する工程の説明図である。図４は、ストライプ模様陶板をストライプ幅の１ピッチ分をずらして積層した市松模様ブロックを形成する工程を示した斜視図である。図５は、市松模様ブロックの４側面を白色陶板で被覆して４側面被覆ブロックを形成する工程を示す分解斜視図である。図６は、図５で形成された４側面被覆ブロックの市松模様面を上にした状態を示す斜視図である。図７は、図６の４側面被覆ブロックをスライス切断する工程を示す斜視図である。図８は、図７でスライス切断された枠形成陶板を焼成した陶器皿の斜視図である。
なお、本発明において用いる市松模様とは、格子模様の一種であり、二色の正方形（または長方形）を交互に配した模様をいう。 
【００１０】
実施の形態１の市松模様陶器を製造するにあたっては、先ず、図１に示すように、市松模様陶板の素材となる白色陶板１、赤褐色陶板２を準備する。白色陶板１の陶土は、一般的に陶器製造に使用される陶器用粘土であり、良質な粘土や陶土を主原料とし適宜水分を加えて練り上げたものが好ましい。赤褐色陶板２の陶土は、練り込み用顔料である弁柄を混練して赤褐色の陶土としたものが好ましい。市松模様陶板用には、先ずこれらそれぞれの陶土の単色ブロックを成形する。
【００１１】
次に、これらの単色ブロックから厚さの等しい複数枚の陶板をスライス切断し、それぞれ白色陶板１、赤褐色陶板２とする（第１工程）。スライス切断操作は、後の工程でも用いられるように、単色ブロックの両側面に厚さ６ｍｍ程度のスペーサー板を積層させ、切断器具である細い針金を両側のスペーサー板に跨って橋渡して単色ブロックを水平方向に所定の幅の単色陶板を切断する。１枚の陶板をスライス切断した後、順次、両側のスペーサー板をそれぞれ１枚ずつ取り除き、さらに同じ操作で複数枚切断する操作を繰り返す。
【００１２】
スライス切断操作において、上記のようなスペーサー板や、切断器具として細い針金を用いる方法は、極めて簡単であり陶板の厚さ精度も良いものが得られるので、本発明の方法に好適に用いることができる。
所定厚みの陶板を得る方法としては、上記の単色ブロックからスライス切断という手段の他、圧延という手段も用いることができる。例えば、回転するローラー間に単色ブロックを通過させて薄く延ばして（圧延）所定厚みの陶板とすることもできる。このような圧延装置を用いれば、広幅の陶板を効率よく大量に製造できる。
【００１３】
図２は、２種類の単色ブロックからスライス切断した２種類の陶板を交互に上下方向に積層した積層ブロックを示す斜視図である。積層ブロック３の製造にあたって、積層する白色陶板１と赤褐色陶板２の接着面には、両者の接着を良くするため、水分を塗布して陶土表層面を軟らかくしてから積層することが好ましい。以下の各工程においても陶板の接着面には水分を塗布して陶板の軟化処理を施すことが望ましい。
【００１４】
次に、図３に示すように、第１工程で作製した積層ブロック３（図２）を９０度回転させて、白色陶板１と赤褐色陶板２とが交互に積層されている側面（積層面３０）を上面にして、積層面３０を第１工程と同じように水平方向でスライス切断して、ストライプ模様陶板３１を形成する（第２工程）。
第２工程においても、第１工程と同様に、スペーサー板１０を用いてスライス切断することが好ましい。
一枚のストライプ模様陶板３１をスライス切断し終わると、順次、両側のスペーサー板１０をそれぞれ１枚ずつ取り除き、同じ操作を繰り返し、同じ厚みの複数枚のストライプ模様陶板３１を得る。
ストライプ模様陶板３１は、６ｍｍ幅の白色陶板１と赤褐色陶板２の四角柱が長手方向に並べられたものが、交互に隣接された状態のものである。
また、ストライプ模様陶板３１の手前端面と反対側の向こう端面には、それぞれ６ｍｍ幅の白色と赤褐色の四角形が横方向に一列に交互に並べられた模様が表出している。
【００１５】
図４は、第２工程で得られたストライプ模様陶板３１（図３のもの）を、四角形幅の１つ横方向に左右交互にずらしながら上下に積層して市松模様ブロックを製造する様子を示す斜視図である（第３工程）。
図４において分かるように、市松模様ブロックの手前側に表出している端面３２及び反対側の端面（図４では見えないが）が市松模様を呈している。
図４の市松模様ブロックは、ストライプ模様陶板３１を四角形幅の１つを左右交互にずらして積層したために、市松模様ブロックの左右両側面には、はみ出し部４ａ，４ｂが発生している。このはみ出し部４ａ，４ｂを切断除去し市松模様ブロック３５を得る（第４工程）。
【００１６】
図５は、第４工程で得られた市松模様ブロック３５の４側面を強化枠陶板５で囲った強化市松模様ブロック４０を製造する状態を示す（第５工程）。第５工程では、第４工程で得た市松模様ブロック３５のストライプ模様が見える４側面に白色の強化枠陶板５で被覆する。ストライプ模様が見える４側面とは、図５に示す市松模様ブロック３５の手前端面及び向こう側端面（市松模様を表出する面）でない面をいう。
【００１７】
市松模様ブロック３５を囲う強化枠陶板５としては、陶器のデザインに応じて、白色、青色など種々の着色陶土が適用できる。この第５工程において市松模様ブロック３５の４側面に強化陶板５を被覆することにより、焼成前の成形工程中においても四角柱１２ａ，１２ｂ同士の剥離が生じがたい。なお、市松模様ブロック３５の上面と下面、上面と右面などの２側面に２枚の強化陶板５を被覆することもできる。この場合は、剥離防止の効果は市松模様ブロックの２側面に限られるが、より大型の陶器の製造においてコストとの兼ね合いで採用することができる。
【００１８】
図６は、市松模様ブロック３５の４側面に白色の強化枠陶板５で被覆した強化市松模様ブロック４０を示す斜視図である。
図７は、強化市松模様ブロック４０の市松模様が表出している端面と平行に、
強化市松模様ブロック４０の端面をスライス切断する状態を示す斜視図である（第６工程）。図７に示す第６工程においても、第２工程と同じように、積み重ねたスペーサー板１０に橋渡した切断器具２０を水平方向にスライドさせ、強化市松模様ブロック４０をスライス切断して強化市松模様陶板４１を形成する。
一枚の強化市松模様陶板４１を切断した後、強化市松模様ブロック４０の左右のスペーサー板１０をそれぞれ１枚ずつ取り除き、同様に次の強化市松模様陶板４１を一枚切断する操作を繰り返す。
切断した強化市松模様陶板４１の切断面は、白色陶板１と赤褐色陶板２からなる市松模様を呈し、強化市松模様陶板４１の厚みは、スペーサー板１０の厚さ（６ｍｍ）に等しくなっている。
この強化市松模様陶板４１を素材として、皿あるいは壷、茶碗などの容器に成形し、そして焼成して強化市松模様陶器を完成させる。
【００１９】
図８は、周囲に強化枠６を設けた強化市松模様陶板を焼成して得られた陶器の斜視図である。強化市松模様陶器５０は、市松模様の周囲に強化枠６を設けているので、
成形工程および焼成中に白色陶土部１ａと赤褐色陶土２ａとの間で剥離が生じにくい。
（実施の形態２）
【００２０】
次に、本発明の実施の形態２に係る強化市松模様陶器の製造方法について、図９，図１０を用いて説明する。図９は、端面強化市松模様ブロック６０を斜め方向にスライス切断して斜め切断陶板を得る様子を示す工程の説明図である。図１０は、図９で得られた斜め切断陶板の斜視図である。
前述した実施の形態１における第５工程では、市松模様ブロックの４側面に白色の強化枠陶板を被覆したが、実施の形態２では、図９（ａ）に示すように、市松模様ブロックの市松模様を表出する２端面（手前端面と向こう側端面）にそれぞれ強化枠陶板５を被覆した端面強化市松模様ブロック６０を作成する。
次に、図９（ｂ）に示すように、端面強化市松模様ブロック６０の側面から見て斜め方向にスライス切断した斜め切断陶板７０を得る。斜め方向に切断することにより、斜め切断陶板７０は、その上面７１において表示される市松模様が正方形模様ではなく、長方形模様となる。また、斜め切断陶板７０の側面は、白色陶土部１ａと赤褐色陶土部２ａの斜めのストライプ模様となっている。
【００２１】
白色陶土部１ａ及び赤褐色陶土部２ａの流れる方向を斜めにすることで、白色陶土部１ａと赤褐色陶土部２ａの接着面積を大きくすることができ、市松模様の形成工程および焼成中においても、白色陶土部１ａと赤褐色陶土部２ａの境界面における剥離を生じにくくすることができる。
さらに、斜め切断陶板７０の上面７１の長方形模様の長手方向における境界部７ａ（図９（ｂ）に示す長手方向で赤褐色から白色に変わる境界）においては、一方の陶土が斜め切断により薄くなっているので、境界を不鮮明にすることができる。特に、陶土に粗めのものを用いた場合には、境界部の薄さにより陶土にかすれ部７ａを生じさせることができ、境界部を白色から赤褐色へ除々に変化させることができる。
【００２２】
図１０（ａ）は、図９（ｂ）の斜め切断陶板７０を、その左右両端を上方に曲げて陶器皿に焼成した、変形の強化市松模様陶器である。
なお、図１０（ｂ）は、図１０（ａ）の強化市松模様陶器の残りの辺にも強化枠６を形成したものであり、図９（ａ）の端面強化市松模様ブロック６０の左右の側面にも強化枠を被覆し、図９（ｂ）と同様に斜め切断陶板としたものを、焼成した変形の強化市松模様陶器である。図９（ａ）と同じように斜め切断してその左右両端を上方に曲げて焼成した陶器皿を示す。
【産業上の利用可能性】
【００２３】
市松模様陶器の成形工程において、ブロック側面に強化枠陶板を形成しているので、次工程のスライス切断において、異なる種類の着色陶土の接着界面が剥離することがない。  さらに最終陶器として焼成しても、接着界面の剥離やひび割れが生じ難い。また、斜め切断して形成した市松模様陶器は、異なる着色陶土の接着界面を傾斜させて接着界面の面積を増大させているので、異なる着色陶土間の密着をさらに高めることができ、産業上の利用可能性が高い。
【図面の簡単な説明】
【００２４】
【図１】本発明の実施の形態１に係る市松模様陶器の素材となる白色陶板１、赤褐色陶板２の斜視図である。
【図２】図１の白色・赤褐色陶板を交互に積層した積層ブロックの斜視図である。
【図３】図２の積層ブロックをスライス切断してストライプ模様陶板を形成する工程の説明図である。
【図４】ストライプ模様陶板をストライプ幅の１ピッチ分をずらして積層した市松模様ブロックを形成する工程を示した斜視図である。
【図５】市松模様ブロックの４側面を白色陶板で被覆して４側面被覆ブロックを形成する工程を示す分解斜視図である。
【図６】図５で形成された４側面被覆ブロックの市松模様面を上にした状態を示す斜視図である。
【図７】図６の４側面被覆ブロックをスライス切断する工程を示す斜視図である。
【図８】図７でスライス切断された枠形成陶板を焼成した陶器皿の斜視図である。
【図９】端面強化市松模様ブロック６０を斜め方向にスライス切断して斜め切断陶板を得る様子を示す工程の説明図である。
【図１０】図９で得られた斜め切断陶板の斜視図である。
【図１１】従来の市松模様陶器の斜視図である。
【図１２】従来の市松模様陶器の製造方法を示す斜視図である。
【符号の説明】
【００２５】
１  白色陶板
１ａ  白色陶土部
２  赤褐色陶板
２ａ  赤褐色陶土
３  積層ブロック
４ａ，４ｂ  はみ出し部
５  強化枠陶板
６  強化枠
７ａ  境界部（かすれ部）
１０  スペーサー板
１２ａ，１２ｂ  四角柱
２０  切断器具
３０  積層面
３１  ストライプ模様陶板
３２  端面
３５  市松模様ブロック
４０  強化市松模様ブロック
４１  強化市松模様陶板
５０  強化市松模様陶器
６０  端面強化市松模様ブロック
７０  斜め切断陶板
７１  上面
【図１】
2008126416.tif 000003
【図２】
2008126416.tif 000004
【図３】
2008126416.tif 000005
【図４】
2008126416.tif 000006
【図５】
2008126416.tif 000007
【図６】
2008126416.tif 000008
【図７】
2008126416.tif 000009
【図８】
2008126416.tif 000010
【図９】
2008126416.tif 000011
【図１０】
2008126416.tif 000012
【図１１】
2008126416.tif 000013
【図１２】
2008126416.tif 000014
【手続補正書】
【提出日】平成18年11月21日(2006.11.21)
【手続補正１】
【補正対象書類名】明細書
【補正対象項目名】０００９
【補正方法】変更
【補正の内容】
【０００９】
まず、図１〜図８を用いて、本発明の実施の形態１に係る市松模様陶器の製造方法を詳細に説明する。図１は、本発明の実施の形態１に係る市松模様陶器の素材となる白色陶板１、赤褐色陶板２の斜視図である。図２は、図１の白色・赤褐色陶板を交互に積層した積層ブロックの斜視図である。図３は、図２の積層ブロックをスライス切断してストライプ模様陶板を形成する工程の説明図である。図４は、ストライプ模様陶板をストライプ幅の１ピッチ分をずらして積層した市松模様ブロックを形成する工程を示した斜視図である。図５は、市松模様ブロックの４側面を白色陶板で被覆して４側面被覆ブロックを形成する工程を示す分解斜視図である。図６は、図５で形成された４側面被覆ブロックの市松模様面を上にした状態を示す斜視図である。図７は、図６の４側面被覆ブロックをスライス切断する工程を示す斜視図である。図８は、図７でスライス切断された枠形成陶板を焼成した陶器皿の斜視図である。
なお、本発明において用いる市松模様とは、格子模様の一種であり、二色の正方形（または長方形）を交互に配した模様をいう。
【手続補正２】
【補正対象書類名】明細書
【補正対象項目名】００１９
【補正方法】変更
【補正の内容】
【００１９】
図８は、周囲に強化枠６を設けた強化市松模様陶板を焼成して得られた陶器の斜視図である。強化市松模様陶器５０は、市松模様の周囲に強化枠６を設けているので、
成形工程および焼成中に白色陶土部１ａと赤褐色陶土部２ａとの間で剥離が生じにくい。
（実施の形態２）
【手続補正３】
【補正対象書類名】明細書
【補正対象項目名】００２５
【補正方法】変更
【補正の内容】
【００２５】
１  白色陶板
１ａ  白色陶土部
２  赤褐色陶板
２ａ  赤褐色陶土部
３  積層ブロック
４ａ，４ｂ  はみ出し部
５  強化枠陶板
６  強化枠
７ａ  境界部（かすれ部）
１０  スペーサー板
１２ａ，１２ｂ  四角柱
２０  切断器具
３０  積層面
３１  ストライプ模様陶板
３２  端面
３５  市松模様ブロック
４０  強化市松模様ブロック
４１  強化市松模様陶板
５０  強化市松模様陶器
６０  端面強化市松模様ブロック
７０  斜め切断陶板
７１  上面